(57)【特許請求の範囲】
【請求項１】
予備処理を施した溶銑にクロム源を添加し、吹酸処理して粗溶鋼を溶製する一次精錬を行った後、該粗溶鋼が含有する成分の調整をして溶鋼を製造する二次精錬を行う含クロム溶鋼の製造方法において、
前記二次精錬の際に、前記粗溶鋼及び該粗溶鋼を覆うスラグ中の硫黄分の総量を、前記溶鋼の目標硫黄量の１．５倍以下に調整した後、前記スラグの組成を、スラグ塩基度（ＣａＯ（質量％）／ＳｉＯ２（質量％））：１．５以上２．２以下、Ａｌ２Ｏ３：１２質量％を超え１８質量％以下にすることを特徴とする極低硫含クロム溶鋼の製造方法。
【請求項２】
請求項１記載の極低硫含クロム溶鋼の製造方法において、前記二次精錬の際の前記粗溶鋼の温度を１６００℃以上１７５０℃未満にすることを特徴とする極低硫含クロム溶鋼の製造方法。
【発明の詳細な説明】
【技術分野】
【０００１】
本発明は、Ａｌ濃度及び硫黄濃度を低減した極低硫含クロム溶鋼の製造方法に関する。
【背景技術】
【０００２】
従来、転炉を用いて含クロム溶鋼を溶製する方法として、例えば、脱Ｓｉ、脱Ｓ、及び脱Ｐの予備処理を施した溶銑を転炉に装入し、この溶銑にクロム源を添加して上吹きランスから酸素を吹酸し、炭素濃度が０．１質量％以上０．７質量％以下になるまで脱炭精錬を行い、その後二次精錬を行う方法が採用されている。そして、この方法により製造した含クロム溶鋼から、連続鋳造により鋼片を製造している。
この製造方法における代表的な脱硫方法としては、以下の方法がある。
例えば、特許文献１には、二次精錬において、Ｓｉ源を脱酸剤とすると共にスラグ成分を調整して含クロム溶鋼を真空中で脱酸精錬するに際し、生成スラグの塩基度（ＣａＯ／ＳｉＯ2）を１．５〜２．５に、このスラグ中のＡｌ2Ｏ3濃度を８〜１２質量％に、かつこのスラグの（ＣａＯ／Ａｌ2Ｏ3）を４．０以上にそれぞれ調整して、含クロム溶鋼の脱酸及び脱硫を行う方法が開示されている。
また、特許文献２には、低アルミニウムで低硫黄のステンレス鋼を製造するに際し、仕上脱炭処理後の取鍋内の溶鋼及びスラグに、脱酸用のＡｌと脱硫用のＣａＯを添加して、溶鋼及びスラグを真空状態で還元し、この還元後に取鍋内のスラグを排出除去すると共に、溶鋼に含まれる過剰Ａｌを吹酸除去する方法が開示されている。
そして、特許文献３には、低アルミニウムで低硫黄のステンレス鋼を製造するに際し、転炉で一次精錬を行った後に、生成したスラグをＳｉ含有合金で還元処理し、粗溶鋼中のＡｌ濃度が０．０５〜０．２質量％になるようにＡｌを添加して脱硫処理を行ってから取鍋に出鋼し、引き続き行う二次精錬における昇熱及び脱酸処理時にＡｌを添加しない方法が開示されている。
【０００３】
【特許文献１】特開平９−２６３８２４号公報
【特許文献２】特開平８−４１５３０号公報
【特許文献３】特開２００２−３７１３１３号公報
【発明の開示】
【発明が解決しようとする課題】
【０００４】
しかしながら、前記従来の含クロム溶鋼の製造方法には、未だ解決すべき以下のような問題があった。
特許文献１の方法では、スラグの低融点化を目的にＣａＦ2の代替としてＡｌ2Ｏ3を８〜１２質量％添加しているが、実操業可能な溶鋼温度レベルにおいて、このＡｌ2Ｏ3量では、スラグの滓化効果が十分に得られず、安定的に極低Ａｌ化及び極低硫化を達成することができない。
また、特許文献２の方法では、真空還元後にスラグを取鍋内から排出除去しても、スラグを取鍋内から完全に除去することはできない。このため、取鍋内に残留する脱硫スラグからの復硫又は吹酸除去したＡｌの溶鋼中の残留について、十分な対処がなされておらず、極低Ａｌ極低硫ステンレス鋼の安定的な製造が難しいという問題があった。
そして、特許文献３の方法では、転炉耐火物の損耗が激しく、また、Ａｌ添加後の粗溶鋼中の酸素ポテンシャルが低くなるため、出鋼時の［Ｎ］ピックアップ（増加量）が大きくなるという問題があった。
【０００５】
本発明はかかる事情に鑑みてなされたもので、従来のように、環境に有害なフッ素を含有する蛍石を使用することなく、極低Ａｌかつ極低硫黄の含クロム溶鋼を製造できる極低硫含クロム溶鋼の製造方法を提供することを目的とする。
【課題を解決するための手段】
【０００６】
前記目的に沿う本発明に係る極低硫含クロム溶鋼の製造方法は、予備処理を施した溶銑にクロム源を添加し、吹酸処理して粗溶鋼を溶製する一次精錬を行った後、該粗溶鋼が含有する成分の調整をして溶鋼を製造する二次精錬を行う含クロム溶鋼の製造方法において、
前記二次精錬の際に、前記粗溶鋼及び該粗溶鋼を覆うスラグ中の硫黄分の総量を、前記溶鋼の目標硫黄量の１．５倍以下に調整した後、前記スラグの組成を、スラグ塩基度（ＣａＯ（質量％）／ＳｉＯ２（質量％））：１．５以上２．２以下、Ａｌ２Ｏ３：１２質量％を超え１８質量％以下にする。
本発明に係る極低硫含クロム溶鋼の製造方法において、前記二次精錬の際の前記粗溶鋼の温度を１６００℃以上１７５０℃未満にすることが好ましい。
【発明の効果】
【０００７】
請求項１及び２記載の極低硫含クロム溶鋼の製造方法は、粗溶鋼及びこれを覆うスラグ中の硫黄分の総量を、粗溶鋼から製造する溶鋼中の硫黄分の目標値の１．５倍以下に調整するので、脱硫に使用したＡｌを吹酸で除去する際に、スラグ中から溶鋼中へ移行する硫黄量、即ち復硫する量を低減できる。また、スラグの塩基度（ＣａＯ（質量％）／ＳｉＯ２（質量％））を規定するので、十分な脱硫能を備えると共に、スラグから溶鋼へ移行するＡｌ量を低減できる。そして、スラグのＡｌ２Ｏ３濃度を規定するので、スラグの滓化性（スラグの流動性）を良好にできると共に、十分な脱硫能を備えることができる。
これにより、環境に有害なフッ素を含有する蛍石を使用することなく、製造した含クロム溶鋼の極低Ａｌ化及び極低硫化が可能になる。
特に、請求項２記載の極低硫含クロム溶鋼の製造方法は、粗溶鋼の温度を設定するので、環境に有害なフッ素を含有する蛍石を使用することなく、スラグの滓化性を確保でき、粗溶鋼とスラグとの反応性を向上できる。
【発明を実施するための最良の形態】
【０００８】
続いて、添付した図面を参照しつつ、本発明を具体化した実施の形態につき説明し、本発明の理解に供する。
ここで、図１は本発明の一実施の形態に係る極低硫含クロム溶鋼の製造方法の説明図、図２はＣａＯ／ＳｉＯ2と脱硫能との関係を示す説明図、図３はＣａＯ／ＳｉＯ2と平衡［Ａｌ］との関係を示す説明図、図４はＡｌ2Ｏ3濃度とスラグ滓化性との関係を示す説明図、図５は溶鋼温度とスラグ滓化性との関係を示す説明図、図６は溶鋼温度と取鍋耐火物の損耗量との関係を示す説明図である。
【０００９】
図１に示すように、本発明の一実施の形態に係る極低硫含クロム溶鋼の製造方法は、予備処理を施した溶銑にクロム源を添加し、吹酸処理して含クロム粗溶鋼（以下、単に粗溶鋼ともいう）を溶製する一次精錬を行った後、この粗溶鋼が含有する成分の調整をして溶鋼を製造する二次精錬を行う方法であり、二次精錬の際に、粗溶鋼及びこれを覆うスラグ中の硫黄分の総量を調整した後、スラグの組成を調整して、極低硫含クロム溶鋼（以下、単に溶鋼ともいう）を溶製する方法である。以下、詳しく説明する。
【００１０】
図１に示すように、高炉溶銑を使用した含クロム溶鋼の溶製は、溶銑予備処理工程で不純元素であるＳｉ、Ｐ、及びＳの大部分を予め除去し、製造した溶銑を転炉工程で転炉に装入する。この転炉工程では、上吹のみ、底吹のみ、又は上吹と底吹とを組み合わせ、溶銑に吹酸することにより、溶銑中の炭素を除去する粗脱炭処理を行うと共に、例えば、含クロム溶湯、Ｆｅ−Ｃｒ合金、又はクロム鉱石のクロム源を溶銑に添加することにより、含クロム粗溶鋼（例えば、炭素濃度：０．１質量％以上０．７質量％以下程度、硫黄濃度：０．０１０質量％以上０．１００質量％以下程度）を製造する。
【００１１】
この含クロム粗溶鋼から含クロム溶鋼を製造する場合、大気雰囲気下で含クロム粗溶鋼に吹酸を行っても、クロム酸化を招いて目標レベルまで炭素量を低減できない。そこで、含クロム粗溶鋼を取鍋に移し、引き続き行う二次精錬工程において、真空下又は不活性ガス雰囲気下で含クロム粗溶鋼の吹酸脱炭（仕上脱炭精錬）を行い、目標Ｃ量（例えば、炭素濃度が０．００１質量％以上０．０８質量％以下程度）となるまで脱炭し、含クロム粗溶鋼の成分調整及び温度調整を行う。そして、この脱炭精錬を行った含クロム溶鋼を、連続鋳造工程で凝固させて鋼片を製造する。
【００１２】
この二次精錬工程においては、仕上脱炭処理後の取鍋内の粗溶鋼及びこれを覆うスラグに、脱酸用のＡｌと脱硫用のＣａＯを添加し、粗溶鋼中の酸素をＡｌ2Ｏ3として、硫黄をＣａＳとして、それぞれスラグに吸収させる。そして、このスラグの大部分（例えば、全スラグ量の７０質量％以上９５質量％以下程度）を取鍋から排滓することで、取鍋中の粗溶鋼と取鍋中に残存するスラグ中の硫黄分の総量を事前に調整する。
通常、二次精錬の際に粗溶鋼を覆うスラグ中の硫黄分（Ｓ）と粗溶鋼中の硫黄分［Ｓ］との分配比Ｌｓは、スラグの脱硫能を十分に高めるため、以下の式を満足することが必要である。
Ｌｓ＝（Ｓ）／［Ｓ］≧１０
なお、分配比の上限については示していないが、例えば、１５程度である。
【００１３】
以上のことから、分配比１０以上を確保し、製造する溶鋼の目標硫黄量を達成するには、排滓後の粗溶鋼及びこれを覆う残存スラグ中の硫黄分の総量を、製造する溶鋼の目標硫黄量の１．５倍以下、好ましくは１．４倍以下にする。
なお、硫黄分の総量の下限値については規定していないが、この処理では、例えば、１倍程度である。
このように、硫黄分の総量が１を超える場合があるため、粗溶鋼の硫黄分が、製造する溶鋼の目標硫黄量を超える場合もあるが、これは、引き続き行う処理により、目標硫黄量を満足できる。
【００１４】
続いて、スラグを排滓した後の取鍋内の粗溶鋼に吹酸し、過剰Ａｌを除去すると共に、スラグ組成を制御する。
二次精錬でのスラグ組成は、スラグ塩基度（ＣａＯ／ＳｉＯ2）が１．５以上２．２以下、Ａｌ2Ｏ3が１２質量％を超え１８質量％以下になるように調整する。
なお、スラグ塩基度に影響を及ぼすＣａＯの調整は、例えば生石灰の添加により行い、ＳｉＯ2の調整は、例えば昇熱又は還元で用いるＦｅ−Ｓｉ合金又は軟珪石の添加により行う。また、Ａｌ2Ｏ3の調整は、例えば、溶鋼［Ａｌ］の調整、取鍋耐火物の溶出Ａｌ2Ｏ3の調整、又はアルミナフレークの添加により行う。
【００１５】
ここで、スラグ塩基度を、前記した範囲に調整する理由について、図２、図３を参照しながら説明する。
なお、図２は、取鍋内の１５０トンの粗溶鋼上に８トンのスラグを配置した場合のスラグ塩基度（Ｃ／Ｓ）と分配比（Ｌｓ）との関係を示している。ここで、スラグ組成調整前の粗溶鋼の硫黄濃度は２００ｐｐｍ、粗溶鋼の温度は１７００℃である。
また、図３は、取鍋内の１５０トンの粗溶鋼上に８トンのスラグを配置した場合のスラグ塩基度（Ｃ／Ｓ）と溶鋼中の平衡Ａｌ（［Ａｌ］）との関係を示している。ここで、スラグ組成調整前の粗溶鋼のＡｌ濃度は０．００１質量％、粗溶鋼の温度は１７００℃である。
【００１６】
図２に示すように、スラグ塩基度が低下するほど、スラグの脱硫能が低下する傾向がある。ここで、スラグ中のＡｌ2Ｏ3量を前記した範囲内に調整した場合、スラグ塩基度が１．５未満で前記した分配比Ｌｓ１０以上を確保できず、スラグが十分な脱硫能を確保できないため、復硫による溶鋼中Ｓ濃度の上昇を招く（図２中の▲参照）。
また、図３に示すように、スラグ塩基度が上昇するほど、溶鋼中の平衡Ａｌが上昇する傾向がある。ここで、スラグ中のＡｌ2Ｏ3量を前記した範囲内に調整した場合、スラグ塩基度が２．２を超えると溶鋼中の平衡Ａｌが急上昇し、極低Ａｌ域に維持することができなくなるため、スラグから粗溶鋼への復Ａｌによる粗溶鋼中のＡｌ濃度の上昇を招く（図３中の▲参照）。
以上のことから、スラグ塩基度を１．５以上２．２以下としたが、下限値を１．７とすることが好ましく、上限値を２．０とすることが好ましい。
【００１７】
次に、Ａｌ2Ｏ3を、前記した範囲に調整する理由について、図２、図４を参照しながら説明する。
なお、図４は、取鍋内の１５０トンの粗溶鋼上に８トンのスラグが配置された場合のスラグのＡｌ2Ｏ3濃度とスラグ液相率との関係を示している。このスラグ液相率は、固相（ダイカルシウムシリケート）と液相との質量比で求められ、スラグの滓化性を現す指標として使用している。また、スラグの塩基度は１．８に調整してある。
図４に示すように、スラグのＡｌ2Ｏ3濃度が低下するほど、スラグ液相率が低下し、スラグ滓化性が悪化する傾向がある。ここで、スラグのＡｌ2Ｏ3濃度が１２質量％以下の場合、スラグ滓化性が悪化（例えば、滓化したスラグが６０質量％以下程度）して脱硫能が低下したり、またスラグの成分が不安定であることから操業変動要因が発生するため、環境に有害なフッ素を含有する蛍石の使用を余儀なくされる。
【００１８】
また、図２に示すように、スラグのＡｌ2Ｏ3濃度が上昇するほど、スラグの脱硫能が低下する傾向がある。ここで、スラグ塩基度を前記した範囲内に調整した場合、スラグのＡｌ2Ｏ3濃度が１８質量％を超えると、分配比Ｌｓが１０を確保できず、スラグの脱硫能が大幅に低下し、復硫による溶鋼中Ｓ濃度の上昇を招く。
以上のことから、スラグのＡｌ2Ｏ3濃度を１２質量％を超え１８質量％以下としたが、下限値を１５質量％とすることが好ましい。
このように、スラグ組成を調整することで、溶鋼の成分調整ができ、環境に有害なフッ素を含有する蛍石を使用することなく、極低Ａｌ極低硫鋼の溶製を行う。
【００１９】
なお、以上に示した二次精錬の際の粗溶鋼の温度は、例えば、溶銑温度、又は一次精錬の際の処理温度で必然的に決まるため、この温度（例えば、１７００℃）で上記した処理を実施できるが、必要に応じて１６００℃以上１７５０℃未満に調整することが望ましい。この理由について、図５、図６を参照しながら説明する。
この図５は、取鍋内の１５０トンの粗溶鋼上に８トンのスラグが配置された場合の溶鋼温度とスラグ滓化性との関係を示している。ここで、スラグのＡｌ2Ｏ3濃度は１５質量％に調整してある。
また、図６は、取鍋内の１５０トンの粗溶鋼上に８トンのスラグが配置された場合の溶鋼温度と取鍋耐火物損耗との関係を示している。この取鍋耐火物損耗は、溶鋼中へ溶出するＭｇＯ量により評価している。また、スラグの塩基度は１．８、Ａｌ2Ｏ3濃度は１５質量％に調整してある。
【００２０】
図５に示すように、溶鋼温度が低下するほど、スラグ液相率が低下し、スラグ滓化性が悪化する傾向がある。ここで、溶鋼温度が１６００℃未満の場合、スラグ滓化性が悪化（例えば、滓化したスラグが６０質量％以下程度）して脱硫能が低下したり、またスラグの成分不安定から操業変動要因が発生するため、環境に有害なフッ素を含有する蛍石の使用を余儀なくされる。
また、図６に示すように、溶鋼温度が上昇するほど、溶出ＭｇＯ量が上昇する傾向がある。ここで、溶鋼温度が１７５０℃以上の場合、取鍋耐火物への負荷が大幅に増加し、溶出ＭｇＯ量が上昇して、取鍋耐火物の損耗に繋がる。
以上のことから、溶鋼温度を１６００℃以上１７５０℃未満としたが、好ましくは下限値を１６５０℃とし、更に好ましくは１６８０℃とする。
このように、粗溶鋼の温度調整を行うことで、スラグの滓化性を良好にし、粗溶鋼とスラグとの反応性を向上できる。
【実施例】
【００２１】
次に、本発明の作用効果を確認するために行った実施例について説明する。
一次精錬工程において、予備処理を施した溶銑を転炉で処理し、硫黄量を２００ｐｐｍに調整した粗溶鋼を取鍋に１５０トン移した。
そして、二次精錬工程において、この粗溶鋼にＡｌ源を添加し還元して脱硫処理を行い、この粗溶鋼を覆うスラグの大部分（例えば、９０質量％程度）を排滓し、引き続き、仕上脱炭処理、脱酸処理、脱硫処理、過剰Ａｌの吹酸除去処理、スラグの組成調整、及び粗溶鋼の温度調整を行って、溶鋼を製造した。なお、製造する溶鋼の目標Ａｌ濃度は２４ｐｐｍ以下、目標Ｓ濃度は１４ｐｐｍ以下である。この結果を表１に示す。
【００２２】
【表１】
0004648820.tif 000002
【００２３】
表１中の実施例１〜４は、二次精錬工程の排滓後の粗溶鋼とこの粗溶鋼上に残存するスラグ中の硫黄分の総量を、製造する溶鋼の目標硫黄量の１．５倍以下とし、スラグの組成を、ＣａＯ／ＳｉＯ2：１．５以上２．２以下の範囲内、Ａｌ2Ｏ3：１２質量％を超え１８質量％以下の範囲内としたものである。また、比較例５、６は、溶鋼中のＡｌ2Ｏ3濃度が上記した範囲外のものであり、比較例７、８は、溶鋼中のＡｌ2Ｏ3濃度が上記した範囲の下限値を下回り、しかもＣａＯ／ＳｉＯ2が上記した範囲外のものであり、比較例９は、排滓後の硫黄分の総量が製造する溶鋼の目標硫黄量を超えるものである。
【００２４】
実施例１〜３から明らかなように、硫黄分の総量及びスラグ組成を規定することで、溶鋼のＡｌ濃度及びＳ濃度のいずれも、目標値を達成できた。また、スラグの滓化性、即ちスラグの流動性も良好（例えば、スラグ上への添加物がスラグ中へ入り込み易い）であり、しかも取鍋耐火物のスラグライン、即ちスラグ存在領域に顕著な凹みも確認されなかった。
なお、実施例１〜３は、粗溶鋼の温度も規定範囲内にしているが、一次精錬後の粗溶鋼を温度調整することなく、この規定範囲から外れた実施例４（他の条件が実施例３と同じ）においても、スラグの流動性は良好であり、またスラグ存在領域に凹みが確認されたが、実使用上問題無い程度のものであった。
一方、比較例５では、スラグのＡｌ2Ｏ3濃度が高く（１９質量％）、スラグの脱硫能が大幅に低下したため、復硫により溶鋼中のＳ濃度が上昇した。
【００２５】
また、比較例６では、スラグのＡｌ2Ｏ3濃度が低く（１１質量％）、スラグの滓化性が悪化した。なお、比較例７では、更に、スラグ塩基度が高く（２．４）、溶鋼中の平衡Ａｌを極低Ａｌ域に維持できないため、復Ａｌにより溶鋼中のＡｌ濃度が上昇した。しかも、粗溶鋼温度が１６００℃を下回ったため、スラグ滓化性も悪化した。
そして、比較例８では、比較例７とは逆に、スラグ塩基度が低く（１．４）、スラグが十分な脱硫能を確保していないため、溶鋼中のＳ濃度が上昇し、しかも、粗溶鋼温度が１７５０℃以上となって、耐火物に顕著な凹みが発生した。
更に、比較例９では、硫黄分の総量が高く（１．６）、その後の処理で粗溶鋼中への復硫が発生し、溶鋼中のＳ濃度が上昇した。
以上のことから、硫黄分の総量及びスラグ組成を規定することで、更に粗溶鋼温度を規定することで、極低Ａｌかつ極低硫黄の含クロム溶鋼を製造できることを確認できた。
【００２６】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の極低硫含クロム溶鋼の製造方法を構成する場合も本発明の権利範囲に含まれる。
【図面の簡単な説明】
【００２７】
【図１】本発明の一実施の形態に係る極低硫含クロム溶鋼の製造方法の説明図である。
【図２】ＣａＯ／ＳｉＯ2と脱硫能との関係を示す説明図である。
【図３】ＣａＯ／ＳｉＯ2と平衡［Ａｌ］との関係を示す説明図である。
【図４】Ａｌ2Ｏ3濃度とスラグ滓化性との関係を示す説明図である。
【図５】溶鋼温度とスラグ滓化性との関係を示す説明図である。
【図６】溶鋼温度と取鍋耐火物の損耗量との関係を示す説明図である。
【図１】
0004648820.tif 000003
【図２】
0004648820.tif 000004
【図３】
0004648820.tif 000005
【図４】
0004648820.tif 000006
【図５】
0004648820.tif 000007
【図６】
0004648820.tif 000008